(57)【要約】【課題】電子レンジによる加熱調理が可能な耐熱性を有することに加えて、加熱による発泡、破れ、ピンホールの発生のない、電子レンジ加熱調理用パウチを提供することを課題とする。【解決手段】電子レンジ加熱調理用パウチにおいて、パウチは、プラスチックフィルム基材層を含んだ積層体から構成され、積層体は、少なくともパウチ最内層側から、シーラント層、低水分率層、プラスチックフィルム基材層の順に積層されており、低水分率層は、プラスチックフィルム、またはプラスチックからなる層であって、その水分含有率は、１％以下であることを特徴とする、電子レンジ加熱調理用パウチである。【選択図】図１
2020152395.tif 000002
【特許請求の範囲】
【請求項１】
電子レンジ加熱調理用パウチにおいて、
パウチは、プラスチックフィルム基材層を含んだ積層体から構成され、
積層体は、少なくともパウチ最内層側から、シーラント層、低水分率層、プラスチックフィルム基材層の順に積層されており、
低水分率層は、プラスチックフィルム、またはプラスチックからなる層であって、
その水分含有率は、１％以下であることを特徴とする、電子レンジ加熱調理用パウチ。
【請求項２】
前記低水分率層は、ポリエチレンテレフタレート、ポリブチレンテレフタレート、ポリアミド、ポリプロピレンのいずれかからなることを特徴とする、請求項１に記載の電子レンジ加熱調理用パウチ。
【請求項３】
前記積層体は、低水分率層の表面、またはプラスチックフィルム基材層の表面に、無機化合物蒸着層をさらに設けてあることを特徴とする、請求項１または請求項２に記載の電子レンジ加熱調理用パウチ。
【発明の詳細な説明】
【技術分野】
【０００１】
本発明は、パウチに関するものである。特に、電子レンジによる高周波を用いた加熱調理に適した電子レンジ加熱調理用パウチに関するものである。
【背景技術】
【０００２】
包装袋の一種であるパウチは、プラスチックフィルムを基材とする単体または積層体から構成されるものが広く普及しており、さまざまな形態のものが、幅広い用途に用いられており、現代生活にとっては不可欠なものとなっている。
【０００３】
例えば液体容器としても用いられ、また飲料のほかレトルト食品などの食品分野でも広く用いられているほか、日用品やトイレタリーの分野でも、さまざまな商品がスーパーマーケットやドラッグストア、コンビニエンスストアの商品棚をにぎわしている。液体容器のほかにも、様々な用途展開がなされている。
【０００４】
パウチの利点は、缶や瓶などの容器に比べて、価格が安いことや、要求品質によってきめ細かい材料設計で対応できる点、あるいは内容物充填前および流通や保管においても軽量で省スペースであることが挙げられる。またパウチは、廃棄物を減らすという観点からは環境適応型であるといえる。
【０００５】
また表面から見える層への高精細の印刷によって、商品のイメージアップを図ることができ、内容物に関する必要な情報を表示することが可能であり、バーコードの印刷などは、商品の流通やマーケティング情報の源泉ともなっている。
【０００６】
パウチの中には、自立性を持たせたものも商品化されており、一般にスタンディングパウチと呼ばれている。自立性を持たせることにより、内容物の取り出しにおいて一層の利便性が図られてきた。また一方ではパウチの電子レンジ調理において、加熱時に内部の蒸気を外部に導く通蒸機構を備えたものも商品化されている。
【０００７】
しかしながら、電子レンジ調理に際して、パウチ自体が発泡したり、ピンホールの発生を招き、調理そのものにも支障をきたす場合があった。これはパウチ自体の材料に起因すると考えられている。
【０００８】
特許文献１には、電子レンジ調理に用いることができるパウチが示されているが、パウチの耐熱性や、耐付き刺し性の向上を目指したものであって、加熱時にパウチ起因の発泡、ピンホールが発生することへの考慮がなされているものではなく、消費者の要望が十分反映された構成であるとはいえなかった。
【先行技術文献】
【特許文献】
【０００９】
【特許文献１】特開２０１５−１３４６１５号公報
【発明の概要】
【発明が解決しようとする課題】
【００１０】
本発明はこのような状況に鑑みてなされたものであって、電子レンジによる加熱調理が可能な耐熱性を有することに加えて、加熱による発泡、破れ、ピンホールの発生のない、電子レンジ加熱調理用パウチを提供することを課題とする。
【課題を解決するための手段】
【００１１】
上記の課題を解決するための手段として、請求項１に記載の発明は、
電子レンジ加熱調理用パウチにおいて、
パウチは、プラスチックフィルム基材層を含んだ積層体から構成され、
積層体は、少なくともパウチ最内層側から、シーラント層、低水分率層、プラスチックフィルム基材層の順に積層されており、
低水分率層は、プラスチックフィルム、またはプラスチックからなる層であって、
その水分含有率は、１％以下であることを特徴とする、電子レンジ加熱調理用パウチである。
【００１２】
また、請求項２に記載の発明は、
前記低水分率層は、ポリエチレンテレフタレート、ポリブチレンテレフタレート、ポリアミド、ポリプロピレンのいずれかからなることを特徴とする、請求項１に記載の電子レンジ加熱調理用パウチである。
【００１３】
また、請求項３に記載の発明は、
前記積層体は、低水分率層の表面、またはプラスチックフィルム基材層の表面に、無機化合物蒸着層をさらに設けてあることを特徴とする、請求項１または請求項２に記載の電子レンジ加熱調理用パウチである。
【発明の効果】
【００１４】
本発明によれば、電子レンジによる加熱調理が可能な耐熱性を有することに加えて、加熱による発泡、破れ、ピンホールの発生のない、電子レンジ加熱調理用パウチを提供することが可能である。
【００１５】
これは、本発明による電子レンジ加熱調理用パウチが、その積層体中においてシーラント層に接する位置に低水分率層を有することによって、効果的に実現できるというものである。
【００１６】
すなわち電子レンジで加熱調理された内容物によってパウチ自体も加熱され、積層体が一定以上の水分を含有する場合には、この水分が積層体内で発泡して、パウチの破れやピンホールを引き起こすことを、積層体中に低水分率層を設けることによって防止できるのである。
【００１７】
特に請求項２に記載の発明によれば、低水分率層は、ポリエチレンテレフタレート、ポリブチレンテレフタレート、ポリアミド、ポリプロピレンのいずれかからなることであって、汎用のフィルムの中から選択することが可能であり、材料の調達、また価格の面で好ましい。
【００１８】
特に請求項３に記載の発明によれば、無機化合物の蒸着層がガスバリア性に優れるために、内容物の長期保存性に優れ、内容物、パウチともに湿度などの環境の影響を受けにくい利点を有する。
【００１９】
また無機化合物の蒸着層は金属箔、金属蒸着層を用いたガスバリア層に比べて、電子レンジでの高周波によるスパークを回避することが可能である。
【図面の簡単な説明】
【００２０】
【図１】図１は本発明に係る電子レンジ加熱調理用パウチの一実施態様を説明するための、積層体の部分断面模式図である。
【図２】図２は本発明に係る電子レンジ加熱調理用パウチの他の実施態様を説明するための、積層体の部分断面模式図である。
【図３】図３は本発明に係る電子レンジ加熱調理用パウチの実施例１を説明するための、積層体の部分断面模式図である。
【図４】図４は本発明に係る電子レンジ加熱調理用パウチの実施例２を説明するための、積層体の部分断面模式図である。
【図５】図５は本発明に係る電子レンジ加熱調理用パウチの実施例３を説明するための、積層体の部分断面模式図である。
【図６】図６は本発明に係る電子レンジ加熱調理用パウチの実施例４を説明するための、積層体の部分断面模式図である。
【図７】図７は本発明に係る電子レンジ加熱調理用パウチの実施例５を説明するための、積層体の部分断面模式図である。
【図８】図８は本発明に係る電子レンジ加熱調理用パウチの比較例１を説明するための、積層体の部分断面模式図である。
【発明を実施するための形態】
【００２１】
以下、本発明を図１〜図８を参照しながら、更に詳しい説明を加える。ただし本発明は、ここに示す例にのみ限定されるものではない。本発明は、請求項によって限定されるものである。
【００２２】
図１は本発明に係る電子レンジ加熱調理用パウチの一実施態様を説明するための、積層体の部分断面模式図である。
【００２３】
本発明は電子レンジ加熱調理用パウチに係るものであって、パウチは、プラスチックフィルム基材層を含んだ積層体（１０）から構成されている。
【００２４】
この積層体は、少なくともパウチ最内層側から、シーラント層（３）、低水分率層（２）、プラスチックフィルム基材層（１）の順に積層されており、低水分率層（２）は、プラスチックフィルム、またはプラスチックからなる層であって、その水分含有率は、１％以下であることを特徴とする。
【００２５】
低水分率層は、たとえばポリエチレンテレフタレート、ポリブチレンテレフタレート、ポリアミド、ポリプロピレンを用いて構成することができる。
【００２６】
本発明においては、シーラント層に隣接して低水分率層を設けることによって、内容物が充填されたパウチを電子レンジによって加熱調理する時に、内容物が加熱されて温度が上昇して、積層体自身の含有する水分によっての、発泡現象やパウチの破れ、ピンホールなどの欠陥の発生を防止することが可能である。
【００２７】
我々は本発明を検討する過程において、鋭意検討を重ねた結果このことを見出した。すなわち、低水分率層（２）の水分含有率は、１％以下であることが、パウチの発泡現象やパウチの破れ、ピンホールなどの欠陥の発生を防止に効果的であるという知見である。
【００２８】
ここで、図１に示す例の、積層体（１０）の各層について、その材料に関して個々に説明を加える。
【００２９】
プラスチックフィルム基材層（１）に用いるプラスチックフィルムは、高分子樹脂組成物からなるフィルムであって、たとえばポリオレフィン（ポリエチレン、ポリプロピレン等）、ポリエステル（ポリエチレンテレフタレート、ポリブチレンテレフタレート、ポリエチレンナフタレート等）、ポリアミド（ナイロンー６、ナイロンー６６等）、ポリイミドなどが使用でき、用途に応じて適宜選択される。
【００３０】
特にポリプロピレン、ポリエチレンテレフタレートをプラスチックフィルムとする場合は、フィルム強度と価格においてより好ましい。そのほか延伸ポリアミドフィルムを用いる場合には、積層体に突き刺しに対する強靭性や、衝撃に対する強靭性を付与することができる。
【００３１】
またプラスチックフィルムは、接着剤層を介して他の層と積層して積層体とすることができる。積層体の層構成やその材料構成、厚さなどは、電子レンジ加熱調理用パウチに対する要求品質に応じて適宜設計することができる。
【００３２】
また、たとえば内容物の保存性を向上させることなどを目的として、電子レンジ加熱調理用パウチを構成する積層体中（１０）に、着色フィルムなど紫外線を遮蔽する不透明層を設けることができる。あるいは、積層体中にガスバリア層を設けることができる。たとえば、プラスチックフィルムの表面にガスバリア層を設けてなるガスバリアフィルムを用いることができる。
【００３３】
図２は本発明に係る電子レンジ加熱調理用パウチの他の実施態様を説明するための、積層体の部分断面模式図である。
【００３４】
本発明において、積層体（１０）は、低水分率層（２）の表面、またはプラスチックフィルム基材層（１）の表面に無機化合物蒸着層（７）を設けることができるが、図２に示す例においては、プラスチックフィルム基材層（１）の表面に設けてある例である。
【００３５】
無機化合物蒸着層（７）がガスバリア性に優れるために、内容物の長期保存性に優れ、また内容物、パウチともに湿度などの環境の影響を受けにくい利点を有する。
【００３６】
またアルミニウムなどの金属箔もガスバリア層として有効ではあるが、電子レンジでの調理には、高周波によるスパークなどが発生するために不適当である。
【００３７】
ガスバリアフィルムの場合には、用いられるプラスチックフィルムは、高分子樹脂組成物からなるフィルムであって、たとえばポリオレフィン（ポリエチレン、ポリプロピレン等）、ポリエステル（ポリエチレンテレフタレート、ポリブチレンテレフタレート、ポリエチレンナフタレート等）、ポリアミド（ナイロンー６、ナイロンー６６等）、ポリイミドなどが使用でき、用途に応じて適宜選択される。特にポリプロピレン、ポリエチレンテレフタレートをプラスチックフィルム基材とする場合は、フィルム強度と価格においてより好ましい。
【００３８】
ガスバリアフィルムの場合、ガスバリア層は無機化合物の蒸着層、コーティング層で構成することができ、プラスチックフィルムにアンカーコートを設けた後、蒸着層、コーティング層を順次設ける。
【００３９】
ガスバリアフィルムのアンカーコート層には、例えばウレタンアクリレートを用いることができる。アンカーコート層の形成には、樹脂を溶媒に溶解した塗料をグラビアコーティングなど印刷手法を応用したコーティング方法を用いるほか、一般に知られているコーティング方法を用いて塗膜を形成することができる。
【００４０】
蒸着層を形成する方法としては，ＳｉＯやＡｌＯなどの無機化合物を真空蒸着法を用いて、アンカーコート層を設けたプラスチックフィルム上にコーティングし、真空蒸着法による無機化合物層を形成することができる。ちなみに蒸着層の厚みは１５ｎｍ〜３０ｎｍが良い。
【００４１】
コーティング層を形成する方法としては、水溶性高分子と、（ａ）一種以上のアルコキシドまたはその加水分解物、または両者、あるいは（ｂ）塩化錫の、少なくともいずれかひとつを含む水溶液あるいは水／アルコール混合水溶液を主剤とするコーティング剤をフィルム上に塗布し、加熱乾燥してコーティング法による無機化合物層を形成しコーティング層とすることができる。このときコーティング剤にはシランモノマーを添加しておくことによってアンカーコート層との密着の向上を図ることができる。
【００４２】
無機化合物層は真空蒸着法による塗膜のみでもガスバリア性を有するが、コーティング法による無機化合物層であるコーティング層を真空蒸着法による無機化合物層である蒸着層に重ねて形成し、ガスバリア層とすることができる。
【００４３】
これら２層の複合により、真空蒸着法による無機化合物層とコーティング法による無機化合物層との界面に両層の反応層を生じるか、或いはコーティング法による無機化合物層が真空蒸着法による無機化合物層に生じるピンホール、クラック、粒界などの欠陥あるいは微細孔を充填、補強することで、緻密構造が形成される。
【００４４】
そのため、ガスバリアフィルムとしてより高いガスバリア性、耐湿性、耐水性を実現するとともに、外力による変形に耐えられる可撓性を有するため、包装材料としての適性も具備することができる。
【００４５】
またガスバリア層として、たとえばＳｉＯを用いる場合にはその被膜は透明であるために、内容物を電子レンジ加熱調理用パウチの外側から目で見ることが可能である。これらは、用途、要求品質によって適宜使い分けをすればよい。
【００４６】
低水分率層（２）に関しては、前述のように、たとえばポリエチレンテレフタレート、ポリブチレンテレフタレート、ポリアミド、ポリプロピレンを用いて構成することができる。特にポリアミドに関しては、低水分率ナイロンといわれる、ナイロン１１、ナイロン１２を用いることができる。
【００４７】
また、本発明が課題とするところの、電子レンジによる加熱調理が可能な耐熱性を有することに加えて、加熱による発泡、それによって引き起こされる破れ、ピンホール等の発生のない、電子レンジ加熱調理用パウチを提供することに効果的であるのは、低水分率層（２）の水分含有率が、１％以下である場合である。これは、我々が本発明を鋭意検討していく過程で、見出した知見である。
【００４８】
シーラント層（３）は、２枚の積層体をシーラント層（３）同士が対向するように重ねて、加熱、加圧してヒートシールすることによって互いを接着させ、電子レンジ加熱調理用パウチに製袋することを可能にする。
【００４９】
シーラント層（３）の材質としては、熱可塑性樹脂のうちポリオレフィン系樹脂が一般的に使用され、具体的には、低密度ポリエチレン樹脂（ＬＤＰＥ）、中密度ポリエチレン樹脂（ＭＤＰＥ）、直鎖状低密度ポリエチレン樹脂（ＬＬＤＰＥ）、エチレン−酢酸ビニル共重合体（ＥＶＡ）、エチレン−αオレフィン共重合体、エチレン−メタアクリル酸樹脂共重合体などのエチレン系樹脂や、ポリエチレンとポリブテンのブレンド樹脂や、ホモポリプロピレン樹脂（ＰＰ）、プロピレン−エチレンランダム共重合体、プロピレン−エチレンブロック共重合体、プロピレン−αオレフィン共重合体などのポリプロピレン系樹脂等を使用することができる。
【００５０】
シーラント層（３）の形成には、押出機などを用いて溶融した樹脂を製膜して、積層体
上に層形成することができる。あるいは、あらかじめフィルムの状態に製膜してある材料を、ラミネートによって積層することによって、積層体の表面にシーラント層（３）を形成することも可能である。
【００５１】
積層体の形成には、前述のように各層をラミネートによって積層する方法をとることも可能であり、この場合には接着剤層を介して積層することができる。
【００５２】
また、必要に応じて、商品としてのイメージアップや、内容物についての必要な情報表示や意匠性の向上を目的として、プラスチックフィルムを基材とする積層体中の、パウチ外側から見える層に印刷インキ層（６）を設けることができる。印刷インキ層（６）は電子レンジ加熱調理用パウチの最外層に設けるのでも構わない。
【００５３】
また印刷インキ層（６）は、電子レンジ加熱調理用パウチの一部に設けるのでもよく、またパウチの全面に渡って設けるのでもよい。あるいは、印刷インキ層（６）を用いずに表示部を設ける方法としては、たとえば電子レンジ加熱調理用パウチの表面に、印刷されたシールを貼着することも可能である。
【００５４】
ここで、印刷方法、および印刷インキには、とくに制約を設けるものではないが、既知の印刷方法の中からプラスチックフィルムへの印刷適性、色調などの意匠性、密着性、食品容器としての安全性などを考慮すれば適宜選択してよい。
【００５５】
たとえば、グラビア印刷法、オフセット印刷法、グラビアオフセット印刷法、フレキソ印刷法、シルクスクリーン印刷法、インクジェット印刷法などの既知の印刷方法から選択して用いることができる。中でもグラビア印刷法は、生産性、プラスチックフィルムへの印刷適性、および絵柄の高精細度において好ましく用いることができる。
【００５６】
このようにして、本発明によれば電子レンジによる加熱調理が可能な耐熱性を有することに加えて、加熱による発泡、破れ、ピンホールの発生のない、電子レンジ加熱調理用パウチを提供することが可能である。
【実施例】
【００５７】
以下本発明を、実施例１〜実施例５、および比較例１によって更に具体的な説明を加える。ただし本発明は、ここに示す例にのみ限定されるものではない。本発明は、請求項によって限定されるものである。
【００５８】
予め水分含有率を測定したフィルムを用いて積層体を作成し、パウチに製袋し、内容物を充填し、電子レンジ加熱を行なって評価した。
【００５９】
試料および評価方法は下記のとおりである。
【００６０】
内容物：液状カレー  １００ｇ。
【００６１】
電子レンジ加熱：出力１０００Ｗにて、４０秒。
【００６２】
試料数：１０個とした。
【００６３】
測定方法、評価基準は下記のとおりである。
【００６４】
水分含有率：ＪＩＳ  Ｋ  ７２５１による。
【００６５】
評価：試料数１０個中１０個全てに、発泡、破れ、ピンホールの異常がなかったものを「〇」評価とした。
「〇」評価以外は、「×」評価とした。
【００６６】
＜実施例１＞
図３は本発明に係る電子レンジ加熱調理用パウチの実施例１を説明するための、積層体の部分断面模式図である。
【００６７】
積層体の層構成は、下記のとおりである。
パウチ外側から、
ポリエチレンテレフタレートフィルム（１１）（厚さ１２μｍ）／印刷インキ層（６）／接着剤層（４）／延伸ポリプロピレンフィルム（１２）（厚さ２０μｍ）／接着剤層（５）／ポリエチレン（１３）（６０μｍ）。
【００６８】
なお、低水分率層である延伸ポリプロピレンフィルム（１２）（厚さ２０μｍ）の水分含有率は、０．１％であった。
【００６９】
＜実施例２＞
図４は本発明に係る電子レンジ加熱調理用パウチの実施例２を説明するための、積層体の部分断面模式図である。
【００７０】
積層体の層構成は、下記のとおりである。
パウチ外側から、
無機化合物蒸着層つきポリエチレンテレフタレートフィルム（１４）（厚さ１２μｍ）／印刷インキ層（６）／接着剤層（４）／ポリエチレンテレフタレートフィルム（１５）（厚さ１２μｍ）／接着剤層（５）／無延伸ポリプロピレン（１６）（６０μｍ）。
【００７１】
なお、低水分率層であるポリエチレンテレフタレートフィルム（１５）（厚さ１２μｍ）の水分含有率は、０．３％であった。
【００７２】
＜実施例３＞
図５は本発明に係る電子レンジ加熱調理用パウチの実施例３を説明するための、積層体の部分断面模式図である。
【００７３】
積層体の層構成は、下記のとおりである。
パウチ外側から、
ポリアミドフィルム（１７）（厚さ１５μｍ）／印刷インキ層（６）／接着剤層（４）／無機化合物蒸着層つきポリエチレンテレフタレートフィルム（１８）（厚さ１２μｍ）／接着剤層（５）／無延伸ポリプロピレン（１６）（６０μｍ）。
【００７４】
なお、低水分率層である無機化合物蒸着層つきポリエチレンテレフタレートフィルム（１８）（厚さ１２μｍ）の水分含有率は、０．５％であった。
【００７５】
＜実施例４＞
図６は本発明に係る電子レンジ加熱調理用パウチの実施例４を説明するための、積層体の部分断面模式図である。
【００７６】
積層体の層構成は、下記のとおりである。
パウチ外側から、
ポリエチレンテレフタレートフィルム（１１）（厚さ１２μｍ）／印刷インキ層（６）／
接着剤層（４）／ポリブチレンテレフタレートフィルム（１９）（厚さ１５μｍ）／接着剤層（５）／無延伸ポリプロピレン（１６）（６０μｍ）。
【００７７】
なお、低水分率層である、ポリブチレンテレフタレートフィルム（１９）（厚さ１５μｍ）の水分含有率は、０．７％であった。
【００７８】
＜実施例５＞
図７は本発明に係る電子レンジ加熱調理用パウチの実施例５を説明するための、積層体の部分断面模式図である。
【００７９】
積層体の層構成は、下記のとおりである。
パウチ外側から、
無機化合物蒸着層つきポリエチレンテレフタレートフィルム（１４）（厚さ１２μｍ）／印刷インキ層（６）／接着剤層（４）／ポリアミドフィルム（２０）（厚さ１５μｍ）／接着剤層（５）／無延伸ポリプロピレン（１６）（６０μｍ）。
【００８０】
なお、低水分率層であるポリアミドフィルム（２０）（厚さ１５μｍ）は、ナイロン１２を用いており、その水分含有率は、１．０％であった。
【００８１】
＜比較例１＞
図８は本発明に係る電子レンジ加熱調理用パウチの比較例１を説明するための、積層体の部分断面模式図である。
【００８２】
積層体の層構成は、下記のとおりである。
パウチ外側から、
無機化合物蒸着層つきポリエチレンテレフタレートフィルム（１４）（厚さ１２μｍ）／印刷インキ層（６）／接着剤層（４）／ポリアミドフィルム（２１）（厚さ１５μｍ）／接着剤層（５）／無延伸ポリプロピレン（１６）（６０μｍ）。
【００８３】
なお、低水分率層であるポリアミドフィルム（２１）（厚さ１５μｍ）は、ナイロン６を用いており、その水分含有率は、１．５％であった。
これは、本発明による、水分含有率の範囲「１．０％以下」、を逸脱している数値である。
【００８４】
評価結果を表１に示す。
【００８５】
【表１】
2020152395.tif 000003
【００８６】
表１に示す結果から明らかなように、本発明による実施例１〜実施例５が全て「〇」評価であるのに比べて、低水分率層の水分含有量が、本発明の範囲を逸脱している比較例１については、内容物が漏れ出ているものが見られた。
【００８７】
すなわちシーラント層に接して設けられた、低水分率層の水分含有率が１．０％以下である場合には、電子レンジ加熱において異常は見られず、異常の防止に効果的であることが分かる。
【００８８】
したがって本発明の課題であるところの、電子レンジによる加熱調理が可能な耐熱性を有することに加えて、加熱による発泡、破れ、ピンホールの発生のない、電子レンジ加熱調理用パウチを提供することが可能である。
【符号の説明】
【００８９】
１・・・プラスチックフィルム基材層
２・・・低水分率層
３・・・シーラント層
４・・・接着剤層
５・・・接着剤層
６・・・印刷インキ層
７・・・無機化合物蒸着層
１０・・・積層体
１１・・・ポリエチレンテレフタレートフィルム
１２・・・延伸ポリプロピレンフィルム
１３・・・ポリエチレン
１４・・・無機化合物蒸着層つきポリエチレンテレフタレートフィルム
１５・・・ポリエチレンテレフタレートフィルム
１６・・・無延伸ポリプロピレン
１７・・・ポリアミドフィルム
１８・・・無機化合物蒸着層つきポリエチレンテレフタレートフィルム
１９・・・ポリブチレンテレフタレートフィルム
２０・・・ポリアミドフィルム
２１・・・ポリアミドフィルム
【図１】
2020152395.tif 000004
【図２】
2020152395.tif 000005
【図３】
2020152395.tif 000006
【図４】
2020152395.tif 000007
【図５】
2020152395.tif 000008
【図６】
2020152395.tif 000009
【図７】
2020152395.tif 000010
【図８】
2020152395.tif 000011